(57)【要約】【課題】  簡便な方法で溶融塩浴中の水分を定量することを目的とする。【解決手段】有機塩と塩化アルミニウムとの混合塩である溶融塩に含まれる水分に由来する酸化アルミニウムイオンの定量方法であって、窓材としてシリコン又はダイヤモンドを用い、２枚の前記窓材を平行から０．３°〜０．７°の角度で傾斜するように対向させたセル内に前記溶融塩を導入し、赤外分光光度計で７９０ｃｍ−１付近のＡｌ−Ｏ結合に基づく吸収スペクトルを測定することを特徴とする、アルミニウム酸化物イオンの定量方法。前記アルミニウム酸化物イオンの定量方法によりアルミニウム酸化物イオンを定量するとともに、溶融塩の３３６０ｃｍ−１付近のＡｌ−ＯＨ結合に基づく吸収スペクトルを測定して溶融塩に含まれる水分に由来するアルミ水酸化物イオンを定量し、酸化アルミニウムイオンの定量結果とアルミニウム水酸化物イオンの定量結果に基づいて溶融塩に含まれる水分量を定量する、溶融塩中の水分定量方法。【選択図】  なし【特許請求の範囲】
【請求項１】
有機塩と塩化アルミニウムとの混合塩である溶融塩に含まれる水分に由来するアルミニウム酸化物イオンの定量方法であって、
窓材としてシリコン又はダイヤモンドを用い、２枚の前記窓材を平行から０．３°〜０．７°の角度で傾斜するように対向させたセル内に前記溶融塩を導入し、赤外分光光度計で７９０ｃｍ−１付近のＡｌ−Ｏ結合に基づく吸収スペクトルを測定して定量することを特徴とする、アルミニウム酸化物イオンの定量方法。
【請求項２】
有機塩と塩化アルミニウムとの混合塩である溶融塩に含まれる水分を定量する水分定量方法であって、
請求項１に記載の方法によってアルミニウム酸化物イオンを定量すると共に、
前記溶融塩の３３６０ｃｍ−１付近のＡｌ−ＯＨ結合に基づく吸収スペクトルを測定して溶融塩に含まれる水分に由来するアルミニウム水酸化物イオンを定量し、
前記アルミニウム酸化物イオンの定量結果と前記アルミニウム水酸化物イオンの定量結果に基づいて前記溶融塩に含まれる水分を定量する、溶融塩中の水分定量方法。
【請求項３】
さらに、サイクリックボルタンメトリー法（ＣＶ法）により溶融塩に含まれる水分量を定量し、ＣＶ法により得られた水分量と請求項２の方法によって得られた水分量とを合計することを特徴とする、溶融塩中の水分定量方法。
【請求項４】
有機塩と塩化アルミニウムとの混合塩である溶融塩浴を用いてアルミニウムをめっきすることによるアルミニウム構造体の製造方法であって、前記溶融塩浴から溶融塩をサンプリングし、請求項２又は請求項３の水分定量方法により前記溶融塩に含まれる水分を定量するとともに、前記溶融塩に含まれる水分量が２．７体積％以下となるように水分量を管理することを特徴とする、アルミニウム構造体の製造方法。
【請求項５】
前記溶融塩はイミダゾリウム塩と塩化アルミニウムとの混合塩である、請求項４に記載のアルミニウム構造体の製造方法。
【発明の詳細な説明】
【技術分野】
【０００１】
本発明は溶融塩に含まれるアルミニウム酸化物イオン及び水分の定量方法、特にアルミニウムめっきに用いられる溶融塩浴中の水分定量方法、水分管理方法、および同管理方法を用いるアルミニウム構造体の製造方法に関する。
【背景技術】
【０００２】
アルミニウムは導電性、耐腐食性に優れており、また軽量な材料であるから種々の用途に使用されている。例えばリチウムイオン電池にはアルミニウム箔の表面にコバルト酸リチウム等の活物質を塗布したものが正極材料として使用されている。またアルミニウム箔に代えて、アルミニウムの多孔体を正極材料に使用することで電池の大容量化を行うことも検討されている。
【０００３】
アルミニウムのめっきは、アルミニウムの酸素に対する親和力が大きく電位が水素より低いために水溶液系のめっき浴で電気めっきを行うことが困難である。このため従来より、非水溶液系のめっき浴でアルミニウムを電気めっきすることが検討されている。例えば金属の表面の酸化防止などの目的でアルミニウムをめっきする技術として、特許文献１にはオニウムハロゲン化物とアルミニウムハロゲン化物とを混合溶融した低融点組成物（溶融塩）をめっき浴として用い、陰極にアルミニウムを析出させることを特徴とする電気アルミニウムめっき方法が開示されている。
【０００４】
めっき浴中に水分が混入すると化学特性が変化して電気めっき性に悪影響を及ぼす。特許文献１には、赤外分光光度計を用いて３３６０ｃｍ−１付近のＯ−Ｈ伸縮振動波数を測定してめっき浴中の水分量を測定することが記載されている。
【先行技術文献】
【特許文献】
【０００５】
【特許文献１】特許第３２０２０７２号公報
【発明の概要】
【発明が解決しようとする課題】
【０００６】
有機塩と塩化アルミニウムの混合塩である溶融塩は吸湿性が高い。溶融塩中に水分が混入すると下記式（１）で示される反応が起こり、アルミニウム水酸化物イオンが生成する。特許文献１ではこのようにして生成したアルミニウム水酸化物イオンに由来するＯ−Ｈ結合に基づく吸収スペクトルを測定して水分量を定量している。
ＡｌＣｌ４＋Ｈ２Ｏ  →  Ａｌ（ＯＨ）Ｃｌ３−＋Ｈ＋＋Ｃｌ−・・・（１）
【０００７】
しかし溶融塩中に水分が混入すると式（１）で示される反応だけでなく式（２）で示される反応が起こり、アルミニウム水酸化物イオンだけでなくアルミニウム酸化物イオンが生成する。特に水分が混入した後で時間が経つとアルミニウム酸化物イオン量が増加する。アルミニウム酸化物イオンに由来するＡｌ−Ｏ結合に基づく吸収スペクトルは７９０ｃｍ−１付近に現れる。
Ａｌ（ＯＨ）Ｃｌ３−  →  ＡｌＯＣｌ２−＋Ｈ＋＋Ｃｌ−・・・（２）
【０００８】
溶融塩めっき浴を赤外分光光度計で分析する場合、溶融塩めっき浴は反応性が高いため、溶融塩めっき浴との反応が起こらない耐腐食性の高い窓材を選択する必要がある。このような窓材としてシリコン、ダイヤモンド、フッ化カルシウム等が挙げられるが、フッ化カルシウムは９００ｃｍ−１以下の波長の赤外光を透過しない。またシリコン及びダイヤモンドは屈折率が高く干渉縞ノイズが出やすい。そこで本発明は、赤外分光光度計を用いた簡便な方法でアルミニウム酸化物イオンを定量し、溶融塩中の水分量を精度良く定量するための分析方法を提供することを課題とする。
【課題を解決するための手段】
【０００９】
本発明は、有機塩と塩化アルミニウムとの混合塩である溶融塩に含まれる水分に由来するアルミニウム酸化物イオンの定量方法であって、窓材としてシリコン又はダイヤモンドを用い、２枚の前記窓材を平行から０．３°〜０．７°の角度で傾斜するように対向させたセル内に前記溶融塩を導入し、赤外分光光度計で７９０ｃｍ−１付近のＡｌ−Ｏ結合に基づく吸収スペクトルを測定して定量することを特徴とする、アルミニウム酸化物イオンの定量方法である。
【００１０】
シリコン、ダイヤモンドは９００ｃｍ−１以下の波数でも赤外光を透過し、また溶融塩に対する耐腐食性が高いため窓材として適している。しかしシリコン、ダイヤモンドは屈折率が高く赤外光が反射しやすいため光の干渉による干渉縞ノイズが高いという問題がある。そこで２枚の窓材を平行から０．３°〜０．７°の角度で傾斜するように対向させて測定することで干渉縞を低減し、Ａｌ−Ｏ結合に基づく７９０ｃｍ−１付近の吸収スペクトルを精度良く測定できることを見出した。これにより溶融塩に含まれるアルミニウム酸化物イオンを定量できる。なおアルミニウム酸化物イオンとはＡｌＯＣｌ２−等、Ａｌ、Ｏ、Ｃｌを含むイオンを指すものとする。
【００１１】
また本発明は、有機塩と塩化アルミニウムとの混合塩である溶融塩に含まれる水分を定量する水分定量方法であって、上記の定量方法によってアルミニウム酸化物イオンを定量すると共に、溶融塩の３３６０ｃｍ−１付近のＡｌ−ＯＨ結合（アルミニウムに配位したＯ−Ｈ結合）に基づく吸収スペクトルを測定して溶融塩に含まれる水分に由来するアルミニウム水酸化物イオンを定量し、前記アルミニウム酸化物イオンの定量結果と前記アルミニウム水酸化物イオンの定量結果に基づいて前記溶融塩に含まれる水分量を定量する、溶融塩中の水分定量方法を提供する。アルミニウム酸化物イオン、アルミニウム水酸化物イオンを赤外分光光度計で測定することにより簡便な方法で溶融塩中の水分量を定量できる。なおアルミニウム水酸化物イオンとはＡｌ（ＯＨ）Ｃｌ３−等、Ａｌ、（ＯＨ）、Ｃｌを含むイオンを指すものとする。
【００１２】
さらに、サイクリックボルタンメトリー法（ＣＶ法）により溶融塩に含まれる水分量を定量し、ＣＶ法により得られた水分量と上記の方法によって得られた水分量とを合計すると好ましい。溶融塩中に混入した水分は上記のアルミニウム酸化物イオン、アルミニウム水酸化物イオンになるとともに、水（Ｈ２Ｏ）そのものの形でも存在する。ＣＶ法によりこの水分量を測定することで、さらに精度良く溶融塩中の水分量を定量できる。
【００１３】
本願の別な発明は、有機塩と塩化アルミニウムとの混合塩である溶融塩浴を用いてアルミニウムをめっきすることによるアルミニウム構造体の製造方法であって、前記溶融塩浴から溶融塩をサンプリングし、上記いずれかの水分定量方法により前記溶融塩に含まれる水分を定量するとともに、前記溶融塩に含まれる水分量が２．７体積％以下となるように水分量を管理することを特徴とするアルミニウム構造体の製造方法である。上記の水分定量方法により溶融塩浴中の水分量を管理することにより、安定してアルミニウムめっきを行うことが可能となる。溶融塩としてはイミダゾリウム塩と塩化アルミニウムとの混合塩が好ましく用いられる。
【発明の効果】
【００１４】
本発明によれば溶融塩中に含まれる水分の量を簡便な方法で精度良く定量することができる。
【図面の簡単な説明】
【００１５】
【図１】赤外分光光度計測定に用いるセルの断面模式図である。
【図２】ＣＶ法による水分測定方法の構成を説明する図である。
【図３】溶融塩めっきによるアルミニウム連続めっき工程の一例を説明する図である。
【図４】本発明の方法による赤外吸収スペクトルと、窓材にＣａＦ２を用いた場合の赤外吸収スペクトル測定結果を示す図である。
【図５】窓材にシリコンを用い、窓材を平行に対向させて測定した場合と、窓材を平行から５°傾斜させて測定した場合の赤外吸収スペクトル測定結果を示す図である。
【発明を実施するための形態】
【００１６】
以下、本発明の実施の形態をウレタン発泡体等の樹脂多孔体表面にアルミニウムをめっきするための溶融塩めっき浴を分析対象として説明する。なお本発明はこれに限定されるものではなく、特許請求の範囲によって示され、特許請求の範囲と均等の意味および範囲内でのすべての変更が含まれることが意図される。
【００１７】
溶融塩としては塩化アルミニウムと有機塩との混合塩（共晶塩）を使用する。比較的低温で溶融する有機溶融塩浴を使用すると基材である樹脂多孔体を分解することなくめっきができ好ましい。有機塩としてはイミダゾリウム塩、ピリジニウム塩等が使用できる。なかでも１−エチル−３−メチルイミダゾリウムクロライド（ＥＭＩＣ）、ブチルピリジニウムクロライド（ＢＰＣ）が好ましく使用できる。アルミニウムを平滑にめっきするため、この溶融塩中に１，１０−フェナントロリンを０．２５ｇ／ｌ以上７ｇ／ｌ以下添加することが好ましい。
【００１８】
上記の溶融塩試料を採取し、赤外分光光度計を用いて吸収スペクトルを測定する。測定セルには２枚の窓材を使用し２枚の窓材の間に溶融塩試料を挟んで測定する。図１は赤外分光光度計に用いる測定セルの断面模式図である。窓材にはシリコン又はダイヤモンドを使用する。２枚の窓材１を対向させる。２枚の窓材１の間にスペーサ２を入れて、２枚の窓材同志の角度が平行から０．３°以上０．７°以下の範囲となるように調整する。スペーサにはセル内を密閉する効果もある。溶融塩試料は吸湿しやすい材料であり測定中に特性が変化する可能性があるため、水分吸収量が少ないと共に、溶融塩試料に腐食されにくい、ポリテトラフルオロエチレン（ＰＴＦＥ）、ポリフルオロアルコキシフッ素樹脂（ＰＦＡ）等のフッ素樹脂をスペーサに使用するのが好ましい。２枚の窓材とスペーサに挟まれた空間である試料注入部３に溶融塩試料を入れ、赤外吸収スペクトルを測定する。
【００１９】
Ａｌ−Ｏ結合に基づく７９０ｃｍ−１付近のピーク高さから溶融塩試料に含まれるアルミニウム酸化物イオンを定量する。また、Ａｌ−ＯＨ結合（Ａｌに配位したＯ−Ｈ結合）に基づく３３６０ｃｍ−１付近のピーク高さから溶融塩試料に含まれるアルミニウム水酸化物イオンを定量する。アルミニウム酸化物イオンの量とアルミニウム水酸化物イオンの量に基づいて溶融塩試料に含まれる水分を定量する。例えば、あらかじめ水分濃度を適宜変更して作製した標準試料の赤外吸収スペクトルを測定して検量線を作成し、この検量線に基づいて水分量を定量する。溶融塩めっき浴に含まれる水分量が２体積％以下となるように水分量を管理してアルミニウムをめっきする。
【００２０】
さらに、溶融塩試料中にイオン化していない水（Ｈ２Ｏ）として含まれる水分量をサイクリックボルタンメトリー（ＣＶ）法で定量することができる。図２はＣＶ法による水分測定方法の構成を説明する図である。ここでは、ポテンショスタットを用いたサイクリックボルタンメトリーについて説明する。水分測定の対象となる溶融塩浴４の中に、作用電極５、参照電極６，対電極７の３本の電極を置く。作用電極または／および対電極は、白金、パラジウム、イリジウム、ロジウム等の貴金属とすることが好ましい。参照電極は対象となる溶融塩浴中のイオン成分と共通する元素で構成されていると電位安定性に優れることから、アルミニウムを用いることが好ましい。それぞれの電極は測定器であるポテンショスタット８に接続される。各電極には作用電極５と参照電極６の電位差が測定者の意図する値になるようにポテンショスタットにより電圧が印加調整され、参照電極６には実質的に電流が流れない。ここで作用電極５と溶融塩浴４との境界面に生じる電圧によって、作用電極５の表面で溶融塩浴４中の遊離水分が電気分解され、対電極には電流が流れる。かかる電流の変化から電気分解の量、すなわち水分量を測定することができる。
【００２１】
具体的には、測定電流値の水分量への換算は次の様に行う。まず、測定対象とする溶融塩浴中に予め既知の水分を加えた試料を準備する。異なる水分量を加えた複数の試料を準備すると良い。かかる試料について実際に用いようとする前述のような測定系を構成し、電極間に電圧を印加して流れる電流値を測定する。この測定は一般的な電気化学測定装置および手法を用いることができる。サイクリックボルタンメトリーは一般に多用されている手法であり、必要な装置等も一般に入手可能なものを利用できる。一般には電圧を掃引した際の電流の変化から特定の電流値を読み出すことが行われる。準備した複数の試料について同様の測定を行い、得られた電流値と既知の水分量との関係をグラフ化、あるいは数式化等することで、検量線を得る。実際の水分測定においては、水分量が未知である測定対象について同様に測定された電流値と、先に求めた検量線から、水分量を算出することができる。赤外吸収スペクトル測定により求めた水分量とＣＶ法により求めた水分量とを合計することにより、溶融塩中の水分をより正確に定量することができる。
【００２２】
次に、この溶融塩めっき浴を用いてアルミニウム構造体を製造する方法について説明する。図３は帯状樹脂に対してアルミニウムめっき処理を連続的に行うための装置の構成を模式的に示す図である。表面が導電化された帯状樹脂２２が、図の左から右に送られる構成を示す。第１のめっき槽２１ａは、円筒状電極２４と容器内壁に設けられた正電極２５およびめっき浴２３から構成される。帯状樹脂２２は円筒状電極２４に沿ってめっき浴２３の中を通過することにより、樹脂全体に均一に電流が流れやすく、均一なめっきを得ることが出来る。めっき槽２１ｂは、さらにめっきを厚く均一に付けるための槽であり複数の槽で繰り返しめっきされるように構成されている。表面に薄く金属層が設けられた帯状樹脂２２を送りローラと槽外給電負極を兼ねた電極ローラ２６により順次送りながら、めっき浴２８に通過させることでめっきを行う。複数の槽内には樹脂の両面にめっき浴２８を介して設けられた正電極２７があり、樹脂の両面により均一なめっきを付けることができる。
【００２３】
このようなめっき工程において、めっき液である溶融塩を適宜サンプリングして赤外吸収スペクトルを測定する。赤外吸収スペクトル測定により溶融塩中のアルミニウム酸化物イオン量及びアルミニウム水酸化物イオン量を定量でき、この値から溶融塩中の水分量を定量できる。さらに、めっき浴である溶融塩浴中に作用電極１２、参照電極１３、対電極１４をそれぞれ配置し、測定器１５によって測定することにより溶融塩浴中の水分を測定することが可能である。このように簡便な測定系によって水分量が管理された製造装置により、低コストで安定した品質のアルミニウムめっきが可能となる。
【実施例】
【００２４】
次に、本発明を実施例に基づいてさらに詳細に説明する。実施例は本発明の範囲を限定するものではない。
【００２５】
（実施例）
塩化アルミニウム（ＡｌＣｌ３）と３−メチルイミダゾリウムクロライドとを６７ｍｏｌ％：３３ｍｏｌ％の割合で混合した溶融塩を測定対象とする。かかる溶融塩に水分を（Ａ）１．０％、（Ｂ）２．０％、（Ｃ）２．５％（それぞれ体積％）加えた試料を作成した。さらに、（Ａ）〜（Ｃ）の試料を６０℃で１８時間加熱した液を試料（Ｄ）〜（Ｆ）とした。
【００２６】
（赤外吸収スペクトル測定による水分量測定：アルミニウム水酸化物イオン（Ａｌ−ＯＨ）検量線の作成）
塩化アルミニウム（ＡｌＣｌ３）と３−メチルイミダゾリウムクロライドとを６７ｍｏｌ％：３３ｍｏｌ％の割合で混合した溶融塩に対し、水を０％、０．５％、１．０％、１．５％（それぞれ体積％）加えた４種類の試料を作成し、２枚のシリコン板が平行から０．５°傾斜するようにスペーサ（ＰＴＦＥ）で調整したセル内に試料を封入して赤外吸収スペクトルを測定した。３３６０ｃｍ−１付近のピーク強度を読み取り、含有水分に対する吸光度の増加率（近似曲線の傾き）及び初期水分量（近似曲線の切片）を算出してアルミニウム水酸化物イオンの検量線を作成した。
【００２７】
（赤外吸収スペクトル測定による水分量測定：アルミニウム酸化物イオン（Ａｌ−Ｏ）検量線の作成）
上記の４種類の試料を１００℃で２時間加熱した後、アルミニウム水酸化物イオン検量線の作成時と同様に赤外吸収スペクトルを測定した。７９０ｃｍ−１付近のピーク強度を読み取り、含有水分に対する吸光度の増加率（近似曲線の傾き）及び初期水分量（近似曲線の切片）を算出してアルミニウム酸化物イオンの検量線を作成した。
【００２８】
（赤外吸収スペクトル測定による水分量測定）
２枚のシリコン板が平行から０．５°傾斜するようにスペーサ（ＰＴＦＥ）で調整したセル内に（Ａ）〜（Ｆ）の試料をそれぞれ封入して赤外吸収スペクトルを測定した。得られたスペクトルチャートから７９０ｃｍ−１付近のピーク強度と３３６０ｃｍ−１付近のピーク強度を読み取り、アルミニウム酸化物イオン検量線及びアルミニウム水酸化物イオン検量線を元にしてアルミニウム酸化物イオン量に基づいた水分量とアルミニウム水酸化物イオン量に基づいた水分量を求めた。
【００２９】
（ＣＶ法による水分量測定）
作用電極に白金電極、参照電極にアルミニウム電極、対電極に白金電極を用い、サイクリックボルタンメトリー法により水分量を測定した。測定には、ポテンショスタットとしてプリンストンアプライドリサーチ社製ＶｅｒｓａＳＴＡＴ４、作用電極としてＢＡＳ社製白金ディスク電極（φ３．０ｍｍ）、参照電極および対電極としてニラコ社製純金属（線）を使用した。電圧を＋１．１Ｖから低電位側に、掃引速度１０ｍＶ／秒となるように作用電極の電位を変化させ、その際に流れる反応電流を計測した。水の電気分解反応が１．０Ｖ〜０．５Ｖの範囲で電流ピークを示すことから、この反応が起こらず、かつ無駄な測定電位範囲が最小となるように、反応が起こるより０．１Ｖ高い電位として初期電位の１．１Ｖを設定した。掃引速度は１００ｍＶ／秒とすると電位の変化に電気分解反応速度が追従できず、測定誤差が大きくなること、１ｍＶ／秒とすると測定時間が長時間化するほか、液の流れや温度変化など外乱による測定誤差の増大に繋がることが確認できたため、１０ｍＶ／秒と設定した。
【００３０】
（アルミニウム構造体の製造：導電化）
樹脂多孔体として厚み１ｍｍ、気孔率９５％、気孔径３００μｍのウレタン発泡体を準備し、８０ｍｍ×５０ｍｍ角に切断した。ウレタン発泡体をカーボン懸濁液に浸漬し乾燥することで、表面全体にカーボン粒子が付着した導電層を形成した。懸濁液の成分は、黒鉛＋カーボンブラック２５％を含み、樹脂バインダー、浸透剤、消泡剤を含む。カーボンブラックの粒径は０．５μｍとした。
【００３１】
（アルミニウム構造体の製造：溶融塩めっき）
表面に導電層を形成したウレタン発泡体をワークとして、給電機能を有する治具にセットした後、アルゴン雰囲気かつ低水分（露点−３０℃以下）としたグローブボックス内に入れ、上記（Ａ）〜（Ｆ）の溶融塩浴（３３ｍｏｌ％ＥＭＩＣ−６７ｍｏｌ％ＡｌＣｌ３）に浸漬した。ワークをセットした治具を整流器の陰極側に接続し、対極のアルミニウム板（純度９９．９９％）を陽極側に接続し、直流電流を印加してアルミニウムをめっきした。電流密度は１０ＡＳＤ、めっき浴の温度は４５℃とした。得られた多孔質アルミニウム構造体を顕微鏡で観察し、表面が平滑で良好にめっきできているものは○、表面に凹凸があったり変色が生じたものを×とした。以上の結果を表１に示す。
【００３２】
【表１】
2014062278.tif 000002
【００３３】
水分量合計が２．９体積％である試料（Ｃ）と、水分量合計が３．０体積％である試料（Ｆ）はめっき状態が悪い。これに対し、水分量合計が２．７体積％以下である試料（Ａ）（Ｂ）（Ｄ）（Ｆ）は良好にめっき可能であり、溶融塩中の水分量を２．７体積％以下に管理しながらめっきを行うことで良好にアルミニウムめっきできることがわかる。
【００３４】
試料（Ｃ）、試料（Ｆ）は、Ａｌ−ＯＨに基づく水分量はそれぞれ２．６７％、１．５６％であり、２．７体積％以下であり、実際に添加した水分量に比べて低い値となっている。特に加熱処理をした試料（Ｆ）ではその差が顕著であり、Ａｌ−ＯＨの吸収スペクトルのみから推定した水分量は実際の水分量と差がある。本発明の方法によりアルミニウム酸化物イオンのＡｌ−Ｏに基づく水分量が測定可能となり、従来のよりも精度良く溶融塩に含まれる水分量を定量できることがわかる。
【００３５】
（比較例１）
窓材としてフッ化カルシウム（ＣａＦ２）を用い、２枚の窓材を平行に対向させたセルを用いて上記の溶融塩試料（Ａ）の赤外吸収スペクトルを測定した。実施例で測定した赤外吸収スペクトルと比較例１の赤外吸収スペクトルとを、図４に示す。
【００３６】
（比較例２）
窓材としてシリコンを用い、２枚の窓材を平行に対向させたセルを用いて上記の溶融塩試料（Ａ）の赤外吸収スペクトルを測定した。実施例で測定した赤外吸収スペクトルと比較例２の赤外吸収スペクトルとを図５に示す。
【００３７】
窓材としてフッ化カルシウム（ＣａＦ２）を用いた比較例１の赤外吸収スペクトルは１０００ｃｍ−１以下の領域ではノイズが大きく７９０ｃｍ−１付近のピークを観察することができない。これに対し、実施例の赤外吸収スペクトルは１０００ｃｍ−１以下でも良好に測定でき、７９０ｃｍ−１付近のピークを観察できる。また２枚のシリコン窓材を平行に対向させたセルを用いた比較例２では全体にノイズが大きい。これは干渉縞の影響によると思われる。
【符号の説明】
【００３８】
１  窓材
２  スペーサ
３  試料注入部
４  溶融塩浴
５，１２  作用電極
６，１３  参照電極
７，１４  対電極
８，１５  測定器
２１ａ，２１ｂ  めっき槽
２２  帯状樹脂
２３，２８  めっき浴
２４  円筒状電極
２５，２７  正電極
２６  電極ローラ
【図１】
2014062278.tif 000003
【図２】
2014062278.tif 000004
【図３】
2014062278.tif 000005
【図４】
2014062278.tif 000006
【図５】
2014062278.tif 000007